(57)【要約】【課題】透け防止性に優れ、しかも高強力で、柔軟な風合いの良い織物を提供する。【解決手段】合成繊維からなる織物において、緯糸に、芯糸と鞘糸をエアー交絡加工し、芯糸と鞘糸の繊度の比率が０．３〜４：１、複合繊度を２０〜８０ｄｔｅｘとした、１０％以上の伸長率を有する複合糸を使用し、かつ前記芯糸及び鞘糸、並びに経糸をいずれも、総繊度が１０〜４０ｄｔｅｘ、強度が５．５ｃＮ／ｄｔｅｘ以上、伸度が３０％以上の糸からなるものとし、芯糸と鞘糸の単糸繊度を４ｄｔｅｘ以下、経糸の単糸繊度を２ｄｔｅｘ以下とした。経糸の織密度を１４０〜２５０本／インチ、緯糸の織密度を１１０〜１６０本／インチとするのが好ましい。【選択図】  なし【特許請求の範囲】
【請求項１】
合成繊維からなる織物であって、緯糸が、芯糸と鞘糸をエアー交絡加工し、芯糸と鞘糸の繊度の比率が０．３〜４：１、複合繊度を２０〜８０ｄｔｅｘとした、１０％以上の伸長率を有する複合糸からなり、前記芯糸及び鞘糸、並びに経糸がいずれも、総繊度が１０〜４０ｄｔｅｘ、強度が５．５ｃＮ／ｄｔｅｘ以上、伸度が３０％以上の糸からなること、及び芯糸と鞘糸の単糸繊度が４ｄｔｅｘ以下、経糸の単糸繊度が２ｄｔｅｘ以下であることを特徴とする織物。
【請求項２】
経糸の織密度が１４０〜２５０本／インチ、緯糸の織密度が１１０〜１６０本／インチであることを特徴とする請求項１に記載の織物。
【請求項３】
カバ−ファクタ−が１５００〜２５００であることを特徴とする請求項１又は２に記載の織物。
【請求項４】
引裂強度が１ｋｇｆ  以上であることを特徴とする請求項１〜３いずれか１項に記載の織物。
【請求項５】
横方向に、１０〜３０％の伸長率を８０％の回復率で有することを特徴とする請求項１〜４いずれか１項に記載の織物。
【請求項６】
織物の目付が６０ｇ／ｍ２  以下であることを特徴とする請求項１〜５いずれか１項に記載の織物。
【発明の詳細な説明】
【０００１】
【発明の属する技術分野】
本発明は、軽くて、風合いのよい織物で、しかも透け防止性及び引裂強度に優れた織物に関する。
【０００２】
【従来の技術】
合成繊維は、天然繊維や再生繊維に比べて透明感が高く、淡色布帛は透けやすいという欠点があった。特にスポ−ツ、アウトドア−衣料分野においては、布帛が水に濡れると著しく透けて見えるため、合成繊維をこのような衣料分野に商品展開するには限度があった。
【０００３】
そこで、このような欠点を改良するため、合成繊維を、原料に酸化チタン等の艶消剤を混合して紡糸して不透明化しようとする方法（特許文献１参照）、合成繊維表面を高濃度アルカリ溶液で処理し、粗面化し、不透明化する方法（特許文献２参照）、編地厚地化し、透けを防止する方法（特許文献３参照）等が試みられているが、これらの方法は、透け防止対策を考慮するあまりに、合成繊維本来のフィット感や光沢感等を低下させ、織物の強度や柔軟性を損ない、商品価値を低下させるものであった。
【０００４】
一方、近年、スポーツ、アウトドアー衣料分野関係に高級感や高付加価値が重視され、天然繊維では得られない風合いの商品として、細繊度の糸を使用しながら、織物の強力や耐磨耗強度が高いことが求められるようになってきている。
【０００５】
しかし、産業資材用高強力アミド繊維の製造法は、特許文献４及び特許文献５等、多く報告されているが、衣料用の高強力アミド繊維の製造法はあまり報告されておらず、特に、高強力繊維を使用した織物に関する発明はほとんど開発されていなかった。
【０００６】
【特許文献１】
特開平８−６０４８５号公報
【特許文献２】
特開平１０−３７０６５号公報
【特許文献３】
特開平８−１５８２１７号公報
【特許文献４】
特開平７−２１６６４９号公報
【特許文献５】
特開平６−３３０４０５号公報
【０００７】
【発明が解決しようとする課題】
そこで、本発明は、透け防止性に優れ、しかも高強力で、柔軟な風合いの良い織物を提供することを課題とする。
【０００８】
【課題を解決するための手段】
本発明は、合成繊維からなる織物を、緯糸に、芯糸と鞘糸をエアー交絡加工し、芯糸と鞘糸の繊度の比率が０．３〜４：１、複合繊度を２０〜８０ｄｔｅｘとした、１０％以上の伸長率を有する複合糸を配し、かつ、前記芯糸及び鞘糸、並びに経糸をいずれも、総繊度が１０〜４０ｄｔｅｘ、強度が５．５ｃＮ／ｄｔｅｘ以上、伸度が３０％以上の糸からなるものとし、かつ芯糸と鞘糸の単糸繊度を４ｄｔｅｘ以下（好ましくは２ｄｔｅｘ以下）とし、経糸の単糸繊度を２ｄｔｅｘ以下とすることによって、前記課題を解決した。
【０００９】
本発明の織物は、経糸の織密度が１４０〜２５０本／インチ、緯糸の織密度が１１０〜１６０本／インチであるのが好ましく、この範囲の織密度では、透け防止性に優れ、衣服の寸法安定性や生地に要求される伸縮性や品位のよい高密度織物を得ることが可能となる。スポーツ、アウトドアー衣料分野に適するものとして、カバ−ファクタ−が１５００〜２５００である織物とするのが好ましい。
【００１０】
かかる本発明の織物では、比較的薄く柔軟な織物でありながら、引裂強度１ｋｇｆ  以上を確保することも可能である。
【００１１】
更に、本発明の織物は、横方向に、１０〜３０％の伸長率を８０％の回復率で有するものであるのが好ましい。前記伸長率がこの範囲を逸脱すると、織機を低速で使用する必要があり、作業性に問題が生ずる。
【００１２】
織物組織は、通常の組織でよいが、スポーツ用品に幅広く使用されている平織やリップストップタフタ組織であるのが好ましい。本発明では、６０ｇ／ｍ２  以下の目付の織物で、所望の強度を備え、しかも透け防止性ある製品を得ることができる。
【００１３】
緯糸としては、芯糸と鞘糸をエアー交絡加工した複合糸を使用するが、芯鞘の比率は、０．３〜４：１、特に０．５〜２：１であるのが好ましい。鞘率が高すぎると、強度が低下し、エアー交絡加工性が悪くなる。逆に、芯率が高すぎると、糸の伸びの回復率や風合いが悪くなる。
【００１４】
前述した如き、芯糸と鞘糸を使用し、エアー交絡加工したものを緯糸とすることが必要である。
【００１５】
好適な加工条件を例示すると下記の通りである。
〔エアー交絡加工条件〕
糸速：２５０〜６００ｍ／分
芯糸フィード率：７〜１５％
鞘糸フィード率：２０〜４０％
エアー圧：６〜８ｋｇ
【００１６】
なお、経糸も、緯糸の芯糸や鞘糸と同様の範囲の糸（繊度が１０〜４０ｄｔｅｘ、単糸繊度が２ｄｔｅｘ以下、強度が５．５ｃＮ／ｄｔｅｘ以上、伸度が３０％以上）を使用すればよいが、経糸の撚数は１０００回／ｍ程度以下であるのがよい。好適な仮撚加工条件を例示すると下記の通りである。
〔仮撚加工条件〕
ヤーン速度：３００〜６００ｍ／分
加熱温度  ：１７０〜１８０℃
ＤＲ      ：１．０±０．３
【００１７】
複合糸の芯糸の単糸繊度が前記範囲を逸脱すると、複合糸の伸びの回復率が悪くなったり、またエアー交絡加工時にエアー交絡斑が生じる危険性がある。一方、鞘糸の単糸繊度が大となると、複合糸の伸びの回復率や風合いが悪くなり、またエアー交絡加工の加工性も悪くなる。
【００１８】
更に、本発明において、緯糸を構成する芯糸と緯糸、並びに経糸をいずれも、総繊度が１０〜４０ｄｔｅｘの範囲のものとすることで、極薄手の生地の柔らかさをそのまま生かすことができ、かつ、生地にハリやコシを与え、衣服の寸法安定性を高めることが可能となる。しかし、これらの糸の総繊度が４０ｄｔｅｘを越えると、高密度で風合いの良好な織物が得難くなり、逆に１０ｄｔｅｘより小となると、十分な透け防止性が得られなくなる。
【００１９】
また、本発明では、各糸を構成するフィラメントの単糸繊度を、芯糸と鞘糸は４ｄｔｅｘ以下、好ましくは２ｄｔｅｘ以下、経糸は２ｄｔｅｘ以下とするが、このように細い糸を使用することによって、エアー交絡加工や製織工程の操業性が良好となり、染色性が向上し、染色堅牢度にも優れ、しかも破断強度の向上にも優れた、しなやかな感触の製品を得ることが可能となるのである。
【００２０】
本発明の織物の緯糸に、エアー交絡加工した複合糸を用いると、生地自体の透け過ぎを防止し、生地の色や柄、模様を視覚的に引き立たせ、合繊特有の薄さ、美しさ、軽やかさを生かすことができる。また、複合糸の複合繊度は、２０〜８０ｄｔｅｘの範囲のものとすることで、透け防止性に優れると共に、高密度で極薄手の生地の柔らかさを生かすことができる。また、複合糸は１０％以上、好ましくは３０％以上の伸長率を有すると、ストレッチ性の良好な織物を得ることができる。
【００２１】
本発明では、各糸に、強度が５．５ｃＮ／ｄｔｅｘ以上、伸度が３０％以上の範囲の糸を使用する。この強度が５．５ｃＮ／ｄｔｅｘ未満では、織物とした時の強度が不足し、高密度で高強力の織物が得られない。また、織物の引裂強度は、使用する繊維の破断強度が大きければ、要求レベルまで向上させることができるが、原糸の破断伸度を低下させて製織する場合、経糸の毛羽が多く、停台が多いという問題があり、製織性が悪くなる。従って、破断強度を大きくすると共に、破断伸度を３０％以上、好ましくは３０〜５０％の範囲とするのがよい。
【００２２】
本発明で使用する合成繊維は、ナイロン６又はナイロン６６であるのが好ましく、特に、相対粘度２．８〜３．５の樹脂を紡糸したものを使用するのがよい。また、糸の延伸倍率は例えばＤＲ＝３．５以上というように高度であるのが好ましく、多段延伸や熱延伸が適用されるのがよい。
【００２３】
【発明の実施の形態】
次に、表１に示す条件でＡ〜Ｚの織物を製造した。
なお、本発明に従ったＰ〜Ｚで使用した緯糸は芯糸と鞘糸を下記の条件でエアー交絡加工したものである（表中、緯糸の欄に２２／２０ＢＲ＊３３／２４ＢＲ等とあるのは、組み合わせて使用した芯糸と鞘糸の種類を示す）。
エアー交絡加工
加工条件  糸速：        ５００ｍ／分
・        芯糸フィード率：  ７％
・        鞘糸フィード率：２５％
・        エアー圧：        ６Ｋｇ
・        ノズル：  化繊ノズル社のノズルを使用
【００２４】
経糸は、下記条件で仮撚加工した仮撚糸を使用した。
ヤーン速度：  ５００ｍ／分
加熱温度  ：  １７５℃
ＤＲ      ：  １．０±０．３
撚数          ２５０回／ｍ
【００２５】
製品の透け性は、下記の不透明度測定方法に従って測定したＬｗ（Ｋ／Ｓ白）とＬｂ（Ｋ／Ｓ黒）の差によって示す。
不透明度測定方法
黒（反射率ＲＢ  ＝６．０％）と白（反射率ＲＷ  ＝８４．８％）の台紙に試料を置き、６００ｎｍでそれぞれの試料反射率（Ｒ）を求める。
Ｋ／Ｓ＝（１−Ｒ）（１−Ｒ）／２Ｒ
・        Ｋ：表面の吸光
・        Ｓ：表面の散乱
測定条件  装置：自記分光光度計（島津製作所ＵＶ−３１０１ＰＣ）
・        波長：６００ｎｍ
△Ｋ／Ｓ＝（Ｋ／Ｓ白）−（Ｋ／Ｓ黒）＝Ｌｗ−Ｌｂ
・        差が大きいほど透け大
・        差があればあるほど、透明度有
透け性（△Ｋ／Ｓ）は、この方法で評価し、値が１８以下であれば透け防止性に優れるといえるが、１０以下であるのが、より好適である。
【００２６】
また、実施例で使用した３３／２４ＢＲは３３ｄｔｅｘ／２４ｆ  のブライト糸（ナイロン６）であり、強度５．８〜６．２ｃＮ／ｄｔｅｘ、伸度３５〜４０％を有するものである。また、Ｐ〜Ｚの緯糸に、３３／２４ＢＲ＊３３／２４ＢＲ等とあるのは、エアー交絡加工した芯糸と鞘糸の種類を示すものである。また、エアー交絡加工した複合糸の伸長率は約３０％である。
【００２７】
Ａ〜Ｚの織物の物性及び評価を表１に示すが、織物目付は下記の通りである。
Ａ〜Ｊ：３８〜４２ｇ／ｍ２
Ｋ〜Ｏ：４５〜６８ｇ／ｍ２
Ｐ〜Ｚ（本発明品）：３９〜５５ｇ／ｍ２
【００２８】
【表１】
2004285494.tif 000002
【００２９】
表１に見られる通り、従来品の織物（Ａ〜Ｆ）は透け性が３０以上で、スポーツ衣料等に実用性がなく、またＧ〜Ｏについては、経、緯方向の加密加工を高めたり、セミダル糸やフルダル糸の使用で、透け防止性が改善される傾向にあるが、実用性ある製品を得ることはできなかった。なお、緯糸に仮撚加工糸を使用しても（Ｃ、Ｉ）十分な改良はできなかった。
【００３０】
しかし、本発明に従って、緯糸にエアー交絡加工糸を使用すると、透け性が著しく下がり、所望の効果を得ることができた。また、後加工（染色）をすることにより、更に効果を高めることもできた（Ｐ〜Ｚ参照）。また、本発明に従った織物（Ｐ〜Ｚ）は、いずれも横方向に１０〜３０％の伸長率を８０％の回復率で有していた。
【００３１】
【発明の効果】
本発明の織物は、緯糸に芯糸と鞘糸をエアー交絡加工して得た特定の複合糸を使用することにより、そのループや絡みにより、光が乱反射され、薄織物であっても、透け防止効果が生じ、スポーツ衣料等に幅広く利用価値あるものとなる。なお、織物の引き裂き強度も実用性あるものとなる。また、柔軟で、風合のよい軽量の織物を得ることができる。